ЭЛЕКТРОХИМИЧЕСКИЕ АНОДЫ, ИМЕЮЩИЕ ВЫПОЛНЕННЫЕ СВАРКОЙ ТРЕНИЕМ С ПЕРЕМЕШИВАНИЕМ СВАРНЫЕ СОЕДИНЕНИЯ, И СПОСОБЫ ИЗГОТОВЛЕНИЯ ТАКИХ АНОДОВ

1. Электрохимический анод, включающий в себя:
токопроводящую шину;
анодный лист, электрически связанный с токопроводящей шиной, причем анодный лист содержит свинец; и
первое выполненное сваркой трением с перемешиванием сварное соединение, соединяющее анодный лист с токопроводящей шиной, тем самым электрически связывая анодный лист с токопроводящей шиной.
2. Электрохимический анод по п.1, при этом первое выполненное сваркой трением с перемешиванием сварное соединение простирается вдоль электрохимического анода, причем первое выполненное сваркой трением с перемешиванием сварное соединение проникает вглубь токопроводящей шины и анодного листа на первой стороне электрохимического анода, причем электрохимический анод дополнительно включает в себя второе выполненное сваркой трением с перемешиванием сварное соединение, простирающееся вдоль электрохимического анода, причем второе выполненное сваркой трением с перемешиванием сварное соединение проникает вглубь токопроводящей шины и анодного листа на второй стороне электрохимического анода.
3. Электрохимический анод по п.1, причем электрохимический анод дополнительно включает в себя:
свинцовую оболочку, простирающуюся вокруг токопроводящей шины и контактирующую с участком анодного листа, причем первое выполненное сваркой трением с перемешиванием сварное соединение простирается вдоль электрохимического анода и проникает вглубь свинцовой оболочки и анодного листа на первой стороне электрохимического анода; и
второе выполненное сваркой трением с перемешиванием сварное соединение, простирающееся вдоль электрохимического анода, причем второе выполненное сваркой трением с перемешиванием сварное соединение проникает вглубь свинцовой оболочки и анодного листа на второй стороне электрохимического анода.
4. Электрохимический анод по п.1, при этом анодный лист обернут вокруг токопроводящей шины так, что верхний конец анодного листа контактирует с участком анодного листа, расположенным ниже токопроводящей шины, при этом первое выполненное сваркой трением с перемешиванием сварное соединение проникает вглубь верхнего конца и участка анодного листа.
5. Электрохимический анод по п.1, при этом первое выполненное сваркой трением с перемешиванием сварное соединение представляет собой угловое сварное соединение, которое проникает вглубь анодного листа и токопроводящей шины на первой стороне электрохимического анода, причем электрохимический анод дополнительно включает в себя второе выполненное сваркой трением с перемешиванием сварное соединение, которое проникает вглубь анодного листа и токопроводящей шины на второй стороне электрохимического анода, причем второе выполненное сваркой трением с перемешиванием сварное соединение также представляет собой угловое сварное соединение.
6. Электрохимический анод по п.1, причем электрохимический анод дополнительно включает в себя свинцовую оболочку вокруг токопроводящей шины, при этом электрохимический анод герметизирован на каждом торце с использованием выполненного сваркой трением с перемешиванием сварного соединения, расположенного вдоль области, где сопрягаются токопроводящая шина и свинцовая оболочка.
7. Электрохимический анод по п.1, при этом первое выполненное сваркой трением с перемешиванием сварное соединение представляет собой стыковое сварное соединение, которое соединяет токопроводящую шину и анодный лист.
8. Электрохимический анод по п.1, при этом первое выполненное сваркой трением с перемешиванием сварное соединение представляет собой стыковое сварное соединение, которое проникает вглубь анодного листа и токопроводящей шины на первой стороне электрохимического анода, причем электрохимический анод дополнительно включает в себя второе выполненное сваркой трением с перемешиванием сварное соединение, которое проникает вглубь анодного листа и токопроводящей шины на второй стороне электрохимического анода, причем второе выполненное сваркой трением с перемешиванием сварное соединение также представляет собой стыковое сварное соединение.
9. Электрохимический анод по п.1, при этом анодный лист приварен сваркой трением с перемешиванием непосредственно к токопроводящей шине, причем токопроводящая шина содержит медь.
10. Электрохимический анод по п.1, при этом анодный лист приварен сваркой трением с перемешиванием к оболочке, заключающей в себе токопроводящую шину, причем токопроводящая шина содержит медь, а оболочка содержит свинец.
11. Электрохимический анод по п.1, при этом анодный лист обернут вокруг токопроводящей шины, и обернутый анодный лист приварен сваркой трением с перемешиванием к самому себе, тем самым заключая токопроводящую шину в оболочку, причем токопроводящая шина содержит медь.
12. Электрохимический анод по п.1, дополнительно включающий в себя присадочный материал, введенный в выполненное сваркой трением с перемешиванием угловое сварное соединение между анодным листом и токопроводящей шиной, причем токопроводящая шина содержит медь, а присадочный материал содержит свинец или свинцово-сурьмяный сплав.
13. Электрохимический анод по п.1, при этом анодный лист прикреплен к токопроводящей шине с использованием одного или более выполненных сваркой трением с перемешиванием стыковых сварных швов, причем токопроводящая шина содержит медь.
14. Способ изготовления электрохимического анода, включающий в себя стадии, на которых:
(а) обеспечивают наличие анодного листа, содержащего свинец; и
(b) формируют первое выполняемое сваркой трением с перемешиванием сварное соединение, соединяющее анодный лист с токопроводящей шиной, тем самым электрически связывая анодный лист с токопроводящей шиной.
15. Способ изготовления электрохимического анода по п.14, при этом стадия (b) дополнительно включает в себя стадии, на которых:
формируют первое выполняемое сваркой трением с перемешиванием сварное соединение вдоль электрохимического анода, причем первое выполняемое сваркой трением с перемешиванием сварное соединение проникает вглубь токопроводящей шины и анодного листа на первой стороне электрохимического анода; и
формируют второе выполняемое сваркой трением с перемешиванием сварное соединение вдоль электрохимического анода, причем второе выполняемое сваркой трением с перемешиванием сварное соединение проникает вглубь токопроводящей шины и анодного листа на второй стороне электрохимического анода.
16. Способ изготовления электрохимического анода по п.14, причем способ дополнительно включает в себя стадии, на которых:
обеспечивают наличие свинцовой оболочки, простирающейся вокруг токопроводящей шины и контактирующей с участком анодного листа;
формируют первое выполняемое сваркой трением с перемешиванием сварное соединение вдоль электрохимического анода, при этом первое выполняемое сваркой трением с перемешиванием сварное соединение проникает вглубь свинцовой оболочки и анодного листа на первой стороне электрохимического анода; и
формируют второе выполняемое сваркой трением с перемешиванием сварное соединение вдоль электрохимического анода, при этом второе выполняемое сваркой трением с перемешиванием сварное соединение проникает вглубь свинцовой оболочки и анодного листа на второй стороне электрохимического анода.
17. Способ изготовления электрохимического анода по п.14, при этом стадия (b) включает в себя стадию оборачивания анодного листа вокруг токопроводящей шины так, что верхний конец анодного листа контактирует с участком анодного листа, расположенным ниже токопроводящей шины, при этом первое выполняемое сваркой трением с перемешиванием сварное соединение проникает вглубь верхнего конца и участка анодного листа.
18. Способ изготовления электрохимического анода по п.14, при этом стадия (b) дополнительно включает в себя стадии, на которых:
формируют первое выполняемое сваркой трением с перемешиванием сварное соединение как угловое сварное соединение, которое проникает вглубь анодного листа и токопроводящей шины на первой стороне электрохимического анода; и
формируют второе выполняемое сваркой трением с перемешиванием сварное соединение как угловое сварное соединение, которое проникает вглубь анодного листа и токопроводящей шины на второй стороне электрохимического анода.
19. Способ изготовления электрохимического анода по п.14, причем способ дополнительно включает в себя стадию, на которой:
заключают токопроводящую шину в свинцовую оболочку; и
герметизируют анодный лист на каждом торце с использованием выполняемого сваркой трением с перемешиванием сварного соединения, размещенного вдоль области, где сопрягаются токопроводящая шина и свинцовая оболочка.
20. Способ изготовления электрохимического анода по п.14, при этом первое выполняемое сваркой трением с перемешиванием сварное соединение представляет собой стыковое сварное соединение, которое соединяет токопроводящую шину и анодный лист.
21. Способ изготовления электрохимического анода по п.14, причем способ дополнительно включает в себя стадии, на которых:
формируют первое выполняемое сваркой трением с перемешиванием сварное соединение как стыковое сварное соединение, которое проникает вглубь анодного листа и токопроводящей шины на первой стороне электрохимического анода; и
формируют второе выполняемое сваркой трением с перемешиванием сварное соединение как стыковое сварное соединение, которое проникает вглубь анодного листа и токопроводящей шины на второй стороне электрохимического анода.
22. Способ изготовления электрохимического анода по п.14, при этом анодный лист приваривают сваркой трением с перемешиванием непосредственно к токопроводящей шине, причем токопроводящая шина содержит медь.
23. Способ изготовления электрохимического анода по п.14, при этом анодный лист приваривают сваркой трением с перемешиванием к оболочке, заключающей в себе токопроводящую шину, причем токопроводящая шина содержит медь, а оболочка содержит свинец.
24. Способ изготовления электрохимического анода по п.14, при этом анодный лист оборачивают вокруг токопроводящей шины, и обернутый анодный лист приваривают сваркой трением с перемешиванием к самому себе, тем самым заключая токопроводящую шину в оболочку, причем токопроводящая шина содержит медь.
25. Способ изготовления электрохимического анода по п.14, дополнительно включающий в себя присадочный материал, введенный в выполняемое сваркой трением с перемешиванием угловое сварное соединение между анодным листом и токопроводящей шиной, причем токопроводящая шина содержит медь, а присадочный материал содержит свинец или свинцово-сурьмяный сплав.
26. Способ изготовления электрохимического анода по п.14, при этом анодный лист прикрепляют к токопроводящей шине с использованием одного или более выполняемых сваркой трением с перемешиванием стыковых сварных швов, причем токопроводящая шина содержит медь.